(57)【要約】【課題】  従来の二層構造の書込み型光記録媒体において生じる、２つの記録層からの再生信号特性の不均一な問題を解消してなる光記録媒体を提供する。【解決手段】  記録用、再生用または記録再生用のレーザ光を照射する側から順に、第１基板、光学的に記録可能な第１記録層、第１反射層、中間層、光学的に記録可能な第２記録層、第２反射層および第２基板が、少なくとも積層されてなる構造を有する光記録媒体であって、前記第１記録層は、前記第１基板側に凹む第１グルーブを有し、前記第１基板側に凹む第２グルーブを有し、この第２グルーブの深さを前記第１グルーブの深さよりも大きいものとしたことを特徴とする光記録媒体により、上記課題を解決する。【選択図】  図２
2005108344.tif 000002
【特許請求の範囲】
【請求項１】
記録用、再生用または記録再生用のレーザ光を照射する側から順に、第１基板、光学的に記録可能な第１記録層、第１反射層、中間層、光学的に記録可能な第２記録層、第２反射層および第２基板が、少なくとも積層されてなる構造を有する光記録媒体であって、
前記第１記録層は、前記第１基板側に凹む第１グルーブを有し、前記第１基板側に凹む第２グルーブを有し、この第２グルーブの深さを前記第１グルーブの深さよりも大きいものとしたことを特徴とする光記録媒体。
【請求項２】
第１基板の片面の所定位置にグルーブを形成し、このグルーブが形成された面に、記録媒体を積層して前記第１基板のグルーブに追従した形状を呈する第１グルーブを有する第１記録層を形成し、次いで、第１記録層の上部に第１反射層を積層し、さらに、この第１反射層上部に中間層を積層し、この中間層の反対面に、前記第１基板側に凹むグルーブを形成し、その後、この中間層のグルーブが形成された面に、記録媒体を積層して前記中間層のグルーブに追従した形状を呈し、かつ前記第１グルーブの深さよりも深い第２グルーブを有する第２記録層を形成し、第２記録層の上部に第２反射層を積層し、さらに、この第２反射層上部に第２基板を積層することを特徴とする光記録媒体の製造方法。
【発明の詳細な説明】
【技術分野】
【０００１】
本技術は、光記録媒体および光記録媒体の製造方法に関するものである。詳しく述べると本技術は、二層構造の書込み型光記録媒体における、各層に記録された信号の再生信号特性の改良等に関する。
【背景技術】
【０００２】
従来より、各種情報を記録し、再生する記録媒体として、ＤＶＤ（digital versatile disc）等の光記録媒体が知られている。この光記録媒体として、一方の面側から情報が記録される層を一層有するシングルレイヤタイプの光記録媒体と、一方の面側から情報が記録される層を二層有するデュアルレイヤタイプの光記録媒体とが知られている。
【０００３】
この各光記録媒体のうち、デュアルレイヤタイプの光記録媒体は、情報が記録される層（以下、単に記録層という。）を二層有するため、高密度に大容量の情報を記録し、再生することができる。また、このデュアルレイヤタイプの光記録媒体は、一方の面側から二層の記録層に記録できるため、光記録媒体の記録・再生装置において、光記録媒体が設置される各面側に光学ピックアップを設けて、当該光学ピックアップを切り替えることを要しない。さらに、デュアルレイヤタイプの光記録媒体は、記録・再生時に、光記録媒体を反転することも要しない。そのため、デュアルレイヤタイプの光記録媒体は、いわゆるシームレス録画およびシームレス再生が可能となる。
【０００４】
このように、デュアルレイヤタイプの光記録媒体は、情報記録の機能に優れている、その記録・再生装置における構成が簡易である、シームレス録画・再生のために使用者はビデオ鑑賞等を中断されることがない、等の利点を有している。
【０００５】
このようなＤＶＤにおいては、ユーザーにおいて記録可能としたもの、いわゆるＤＶＤ−ＲやＤＶＤ−ＲＡＭも既に開発されている。
【０００６】
このうち、ＤＶＤ−Ｒの基本的構成は、ディスクの表面の情報記録領域に光学ピックアップのトラッキング手段であるスパイラル状の溝からなるプリグルーブが形成され、その上にスピンコート法等の手段で有機色素等の記録媒体が塗布され、乾燥されて記録層が形成され、その上に金属膜からなる反射層が形成されてなるものである。
【０００７】
さらに、例えば、特許文献１等には、デュアルレイヤタイプのＤＶＤ−Ｒ型光記録媒体として、図１に示すように、第１基板１１Ｂのグルーブが形成された側に有機色素からなる第１記録層２１Ｂおよび半透過性の第１反射層３１Ｂを形成した第１ディスクと、第２基板１２Ｂのグルーブが形成された側に第２反射層３２Ｂおよび有機色素からなる第２記録層２２Ｂを形成した第２ディスクとを、第１反射層３１Ｂおよび第２記録層２２Ｂを対向させ、接着剤５Ｂ等を用いて貼り合わせた光記録媒体６が開示されている。
【０００８】
このような光記録媒体６は、第１基板１１Ｂ側からレーザ光を照射して各記録層２１Ｂおよび２２Ｂに情報を記録するようになっている。
【特許文献１】特開平１１−６６６２２号公報
【発明の開示】
【発明が解決しようとする課題】
【０００９】
しかしながら、上述したような両面貼り合わせタイプのデュアルレイヤ光記録媒体においては、図示するように第１記録層２１Ｂは第１基板１１Ｂ上に接して形成されるのに対し、第２記録層２２Ｂは、第２反射層３２Ｂを介して第２基板１２Ｂに接合するために、第２記録層２２Ｂのグルーブは、第２基板１２Ｂに形成されたグルーブに対する形状の追従性が低下する。従って、第１記録層２１Ｂに記録した場合、記録されたピットの部分において色素層の屈折率が低下することによりピットの光学的な深さが深くなるが、一方第２記録層２２Ｂに記録した場合、記録されたピット部分において色素層の屈折率が低下することによりピットにおいて光学的な深さは比較的浅くなる。このため、２つの記録層からの再生信号特性が不均一になるというといった問題等が生じていた。
【００１０】
また、上述したような両面貼り合わせタイプのデュアルレイヤ光記録媒体においては、第１ディスクと第２ディスクとを貼り合わせるのに用いられる接着剤５等は、記録層が形成された後に適用されるため、記録媒体を溶解しないものである等の制限を受けるものであり、さらに、接着剤等によって光学特性に優れた中間層を形成することが困難であった。
【００１１】
従って、本願は改良された光記録媒体およびその製造方法を提供することを課題の１つの例とする。本願はまた、従来の二層構造の書込み型光記録媒体において生じる、２つの記録層からの再生信号特性の不均一な問題を解消してなる光記録媒体を提供することを別の課題の例とする。
【課題を解決するための手段】
【００１２】
上記の課題を解決する請求項１に記載の技術は、記録用、再生用または記録再生用のレーザ光を照射する側から順に、第１基板、光学的に記録可能な第１記録層、第１反射層、中間層、光学的に記録可能な第２記録層、第２反射層および第２基板が、少なくとも積層されてなる構造を有する光記録媒体であって、前記第１記録層は、前記第１基板側に凹む第１グルーブを有し、前記第１基板側に凹む第２グルーブを有し、この第２グルーブの深さを前記第１グルーブの深さよりも大きいものとしたことを特徴とする光記録媒体である。
【００１３】
また、上記の課題を解決するた請求項５に記載の技術は、第１基板の片面の所定位置にグルーブを形成し、このグルーブが形成された面に、記録媒体を積層して前記第１基板のグルーブに追従した形状を呈する第１グルーブを有する第１記録層を形成し、次いで、第１記録層の上部に第１反射層を積層し、さらに、この第１反射層上部に中間層を積層し、この中間層の反対面に、前記第１基板側に凹むグルーブを形成し、その後、この中間層のグルーブが形成された面に、記録媒体を積層して前記中間層のグルーブに追従した形状を呈し、かつ前記第１グルーブの深さよりも深い第２グルーブを有する第２記録層を形成し、第２記録層の上部に第２反射層を積層し、さらに、この第２反射層上部に第２基板を積層することを特徴とする光記録媒体の製造方法である。
【発明を実施するための最良の形態】
【００１４】
以下、図面を参照しつつ、本技術に係る一実施形態の光記録媒体およびその製造方法について具体的に説明する。図１は、本技術に係る一実施形態の光記録媒体の一部分の厚さ方向断面図である。なお、図１においては、各層の厚さは誇張して描かれている。
【００１５】
まず、本実施形態の光記録媒体の構成について説明する。
【００１６】
本実施形態の光記録媒体１は、図１に示すように、第１基板１１Ａ、記録媒体としての有機色素からなる第１記録層２１Ａ、半透光性の第１反射層３１Ａ、透光性の中間層４、記録媒体としての有機色素からなる第２記録層２２Ａ、第２反射層３２Ａおよび第２基板１２Ａが順次積層されている。そして、第１記録層２１Ａには、第１基板１１Ａに形成されたグルーブに追従する形状の第１グルーブ２３Ａが、第２記録層２２Ａには、中間層４に形成されたグルーブに追従する形状の第２グルーブ２４Ａがそれぞれ形成されている。
【００１７】
しかして、この第１グルーブ２３Ａの深さＧ１と、第２グルーブ２４Ａの深さＧ２とは、Ｇ１＜Ｇ２なる関係を満たすものとされている。好ましくは、Ｇ２はＧ１の約１．２〜１．５倍程度、より望ましくは約１．３〜１．４倍程度であることが望ましい。
【００１８】
第１基板１１Ａの材料としては、透明性の高い樹脂、例えば、記録用、再生用または記録再生用のレーザ光に対する光透過率が８０％以上、より好ましくは９０％以上の樹脂が用いられ、具体的には例えば、ポリカーボネート樹脂、ポリメチルメタクリレート等のアクリル系樹脂、ポリオレフィン系樹脂等が例示されるがこれらに限定されるものではない。
【００１９】
また、第１基板１１Ａの厚さは、光記録媒体１の規格に従うが、通常０．１〜０．６ｍｍである。すなわち、光記録媒体１が赤色レーザ用のＤＶＤ−Ｒディスクである場合には、第一基板１１Ａの厚さは０．６ｍｍであり、光記録媒体１が青色レーザ用ディスクである場合には、第一基板１１Ａの厚さは０．６ｍｍまたは０．１ｍｍである。なお、第一基板１１Ａは、円形で中心が空洞になった板状の形状のものが用いられる。
【００２０】
第１基板１１Ａの第１記録層２１Ａが形成される面には、グルーブが形成されている。この形成されているグルーブは、プリグルーブともいわれる。このグルーブの形状は、通常、深さが１４０〜１８０ｎｍ程度、幅が０．２５〜０．３５μｍ程度、ピッチが０．７〜０．９μｍ程度である。
【００２１】
また、このグルーブは、第１基板１１Ａの面方向からみて、螺旋状または同心円状に形成されている。さらに、グルーブは、所定の周期で半径方向に蛇行するようにしてもよい。以下において、このようにグルーブが蛇行していることをウォブルグルーブという。さらにまた、各グルーブ間に位置するランドには、アドレス情報などを担うプリピットを所定間隔で形成することも可能である。
【００２２】
有機色素からなる第１記録層２１Ａの材料は、従来の光記録媒体の記録層に用いられている有機色素を用いればよく、特に限定されないが、例えば、アゾ化合物の錯体、シアニン色素、フタロシアニン色素等が用いられる。また、第一記録層２１Ａの厚さは、特に限定されないが、通常、５０〜１２０ｎｍである。
【００２３】
第１反射層３１Ａの材料は、金、アルミニウム、銀、銅等の金属や、これら金属からなる合金が用いられるがこれらに限定されるものではない。また、第一反射層３１Ａの厚さは、半透光性、すなわち、記録用、再生用または記録再生用のレーザ光をその光の波長によって透過させることも反射させることも可能な厚さとすれば特に限定されないが、通常、１０ｎｍ±２ｎｍ程度である。
【００２４】
透光性の中間層４の材料は、第１基板１１Ａに形成されるグルーブと同様のグルーブが形成できる材料であれば特に限定されないが、紫外線硬化性樹脂を用いることが好ましい。具体的には、中間層４の材料は、ガラス転移温度が１２５〜１６０℃の紫外線硬化性樹脂が好ましく用いられる。また、中間層４の厚さは、特に限定されないが、通常、４０μｍ程度である。
【００２５】
中間層４の第２記録層２２Ａが形成される側には、第１基板１１Ａに形成されるグルーブと同様のグルーブが形成されるが、この中間層４のグルーブは、上記したように第１記録層２１Ａの第１グルーブ２３Ａの深さＧ１と、第２記録層２２Ａの第２グルーブ２４Ａの深さＧ２とが、Ｇ１＜Ｇ２なる関係を満たすことができるように、通常、第１基板１１Ａに形成されるグルーブよりも深く形成される。なお、その他の点、すなわち、幅、ピッチ、面方向から見た形状等は、通常、前記第１基板１１Ａに形成されるグルーブと同様のものとされる。
【００２６】
有機色素からなる第２記録層２２Ａの材料および厚さは、第一記録層２１Ａの材料および厚さと同様にする。この第１記録層２１Ａと第２記録層２２Ａとの構成により、第１記録層２１Ａおよび第２記録層２２Ａに記録された各情報の再生信号特性が均一となる。
【００２７】
第２反射層３２Ａの材料は、上述の第２反射層３１Ａの材料と同様である。ただし、第２反射層３２Ａの材料は、第２反射層３１Ａのように半透光性とする必要はなく、第２反射層３２Ａの厚さは、記録再生用のレーザ光を全反射できる範囲において適宜選択され、例えば、５０ｎｍ以上とする。この第２反射層３２Ａは、第２基板１２Ａ側の面を第１基板１１Ａの入光面に対して平行な、平坦な面にすることが好ましい。これより、後述するように、第二反射層３２Ａと第二基板１２Ａとの平坦な面同士を接着させることになるので、これらの層が貼り合わせやすくなる。
【００２８】
第１基板１２Ａは、第１基板１１Ａと同様の材料、厚さ、形状のものが用いられる。
【００２９】
上述の第２反射層３２Ａと第２基板１２Ａとは、接着剤層５Ａを介して接着されている。この接着剤の材料は、特に限定されないが、紫外線硬化型接着剤等が用いられる。また、この接着剤からなる接着層の厚さは、特に限定されないが、通常、２０μｍ程度である。
【００３０】
なお、光記録媒体１は、図２に示される層構成に限定されず、上述の各層を有していれば、その他の各層を適宜設けることができる。
【００３１】
例えば、光記録媒体１には、図示しない誘電体層を設けることができる。この誘電体層は、光記録媒体１における中間層４と第二記録層２２Ａとの間に形成される。具体的には、誘電体層は、中間層４に形成したグルーブに沿って形成される。なお、この誘電体層は、第２記録層２２Ａを保護し、また、光記録媒体１の光学的特性や熱的特性を調整するために設けられる。
【００３２】
誘電体層の材料は、特に限定されず、従来公知の材料が用いられるが、通常、ＺｎＳ−ＳｉＯ２、ＳｉＯ２、ＡｌＮ等が用いられる。また、誘電体層の厚さは、特に限定されず、通常、１〜１０ｎｍ程度である。
【００３３】
また、図２における光記録媒体１においては、第１記録層２１Ａの第１グルーブ２３Ａと第２記録層２２の第２グルーブ２４Ａとが、トラッキングする方向に対して直交する方向において、同期するような（すなわち、互いに重なり合うような）位置に設けられている。しかしながら、第１記録層２１Ａの第１グルーブ２３Ａと第２記録層２２の第２グルーブ２４Ａとの配置はこれに限定されず、この各グルーブの位置が位相差のある（すなわち、相互にずれた）位置としてもよい。
【００３４】
この光記録媒体１には、第１基板１１Ａ側から記録用レーザ光もしくは記録再生用レーザ光が照射され、第１記録層２１Ａの第１グルーブとそのランド、および、第二記録層２２Ａの第二グルーブとそのランドにピットが形成される。そして、同じく第１基板１１Ａ側から再生用レーザ光もしくは記録再生用レーザ光が照射され、第１記録層２１Ａおよび、第二記録層２２Ａに形成されたピット情報を読み出すものである。
【００３５】
また、光記録媒体１としては、例えば、いわゆるＤＶＤ−Ｒディスク、ＤＶＤ−ＲＷディスク等の記録・再生が可能なディスクが用いられ、記録の消去や書き替えの可否は特に限定されず、記録媒体としても上記したような有機色素以外に限定されることなく、その形式に応じた各種記録媒体を用いることが可能である。
【００３６】
以上説明したように、本実施形態の光記録媒体１は、記録用、再生用または記録再生用のレーザ光を照射する側から順に、第１基板１１Ａ、有機色素からなる第１記録層２１Ａ、半透光性の第１反射層３１Ａ、透光性の中間層４、有機色素からなる第２記録層２２Ａ、第２反射層３２Ａおよび第２基板１２Ａが順次積層され、第１記録層２１Ａには、第１基板１１Ａに形成されたグルーブに追従する形状の第１グルーブ２３Ａが、第２記録層２２Ａには、中間層４に形成されたグルーブに追従する形状の第２グルーブ２４Ａがそれぞれ形成されて、この第１グルーブ２３Ａの深さＧ１と、第２グルーブ２４Ａの深さＧ２とは、Ｇ１＜Ｇ２なる関係を満たすものとされている。
【００３７】
よって、本実施形態の光記録媒体１は、第１基板１１Ａ側から記録用、再生用または記録再生用のレーザ光を、各グルーブ２３Ａおよび２４Ａ内における記録層２１Ａおよび２２Ａに照射して記録、再生をおこなった場合、記録されたピット部の屈折率が低下した場合に、第２記録層２２Ａにおいても第１記録層２１Ａと同様に、ピット部の光学的な深さが変化する。従って、本実施形態の光記録媒体１は、両記録層２１Ａおよび２２Ａから再生される信号の特性が均一となり、各記録層２１Ａおよび２２Ａから安定して情報を再生することができる。さらに、本実施形態の光記録媒体１は、いわゆるデュアルレイヤタイプの光記録媒体が従来から有する、高密度大容量の情報記録ができる、記録・再生装置の構成が簡易となる、シームレス録画・再生が可能となる等の各特性を有する。
【００３８】
次に、本実施形態の光記録媒体１の製造方法について説明する。
【００３９】
本実施形態の光記録媒体１は、第１基板１１Ａの片面の所定位置にグルーブを形成し、この第１基板１１Ａのグルーブが形成された面に、記録媒体としての有機色素を積層して前記第１基板のグルーブに追従した形状を呈する第１グルーブ２３Ａを有する第１記録層２１Ａを形成し、次いで、第１記録層２１Ａの上部に第１反射層３１Ａを積層し、さらに、この第１反射層３１Ａ上部に中間層４を積層し、この中間層４の反対面に、前記第１基板側に凹むグルーブを形成し、その後、この中間層４のグルーブが形成された面に、記録媒体としての有機色素を積層して前記中間層４のグルーブに追従した形状を呈し、かつ前記第１グルーブ２３Ａの深さよりも深い第２グルーブ２４Ａを有する第２記録層２２Ａを形成し、第２記録層２２Ａの上部に第２反射層３２Ａを積層し、さらに、この第２反射層３２Ａ上部に第２基板１２Ａを例えば接着剤層５を介して積層することにより製造される。
【００４０】
まず、上述の材料および厚さからなる第１基板１１Ａにおける一方の面に、上述の形状からなる第１グルーブを形成する。この第１グルーブの形成方法は、特に限定されないが、フォトレジストやスタンパ等を用いた従来公知の方法が用いられる。
【００４１】
次いで、第１基板１１Ａに形成された第１グルーブ上に、上述の材料および厚さからなる第１記録層２１Ａを形成する。この第１記録層２１Ａの形成方法は、特に限定されないが、通常、スピンコート法等が用いられる。具体的に、第１記録層２１Ａがスピンコート法により形成される場合には、上述の第１記録層２１Ａの材料を溶媒に溶解、分散させて塗工液とし、第１基板１１Ａ上にこの塗工液をスピンコートする。
【００４２】
なお、第１記録層２１Ａの材料として上述のアゾ化合物の錯体を用いる場合には、上述の塗工液の溶媒として、テトラフルオロプロパノールまたはオクタフルオロペンタノール等が用いられる。また、第１記録層２１Ａの材料として上述のシアニン色素を用いる場合には、上述の塗工液の溶媒として、エチルセルソルブまたはジメチルシクロヘキサン等が用いられる。
【００４３】
次いで、第１記録層２１Ａ上に、上述の材料および厚さからなる第１反射層３１Ａを形成する。この第１反射層３１Ａの形成方法は、特に限定されないが、通常、スパッタリング、蒸着法等が用いられる。
【００４４】
次いで、第１反射層３１Ａ上に、上述の材料および厚さからなる中間層４を形成する。この中間層４の形成方法は、特に限定されないが、中間層４の材料として上述の紫外線硬化性樹脂を用いる場合には、通常、スピンコート法等が用いられる。
【００４５】
次いで、中間層４の第１反射層３１Ａを有しない面に、上述の形状からなるグルーブを形成する。このグルーブの形成方法は、特に限定されないが、中間層４の材料として上述の紫外線硬化性樹脂を用いる場合には、この中間層４にグルーブの形状に合わせたスタンパを押し当て、紫外線を照射することにより形成することができる。
【００４６】
次いで、中間層４に形成されたグルーブ上に、上述の材料および厚さからなる第２記録層２２Ａを形成する。この第２記録層２２Ａの形成方法は、上述の第１記録層２１Ａの形成方法と同様である。
【００４７】
次いで、第２記録層２２Ａ上に、上述の材料および厚さからなる第２反射層２１Ａを形成する。この第２反射層３２Ａの形成方法は、上述の第１反射層３１Ａの形成方法と同様である。なお、第２反射層３２Ａは、上述のように、第１記録層２２Ａを有しない側を第１基板１１Ａの入光面と平行に、平坦に形成することが好ましい。
【００４８】
次いで、第２反射層３２Ａの第２記録層２２Ａを有しない側に、第２基板１２Ａを貼り合わせる。この第２反射層３２Ａと第２基板１２Ａとの貼り合わせには、例えば、上述の接着剤を用いる。
【００４９】
具体的には、上述の接着剤をスピンコート法等により第２基板１２Ａまたは第２反射層３２Ａのいずれか一方の貼り合わせ面に塗布し、接着剤を塗布しなかった方の貼り合わせ面を、塗布した接着剤上に重ね合わせて圧着する。接着剤として上述の紫外線硬化型接着剤を用いた場合には、圧着後、紫外線を照射することにより、接着剤を硬化させて、二つの基板１１Ａおよび１２Ａを接着させる。
【００５０】
このようにして、本願にかかる光記録媒体１が製造される。
【００５１】
なお、上述の図示しない誘電体層を形成する場合には、中間層４におけるグルーブ上に誘電体層を形成する。この誘電体層の形成方法も、特に限定されず、従来公知の方法が用いられるが、通常、スパッタリング、蒸着法等が用いられる。
【００５２】
以上説明したような本実施形態に係る製造方法によれば、デュアルレイヤタイプの光記録媒体として、第１記録層２１Ａの第１グルーブ２３Ａの深さよりも深い第２グルーブ２４Ａを有する第２記録層２２Ａを備えた構造を容易に形成できる。さらに、記録層の有機色素に対して影響を及ぼす位置に接着剤層を形成する必要性がないので、このような接着剤による光記録媒体の特性の劣化の虞れもないものとなる。
【実施例】
【００５３】
次に、本技術の光記録媒体に関し、実施例および比較例を参照してより具体的に説明する。
【００５４】
（実施例）
円盤形で厚さ０．６ｍｍのポリカーボネートからなる第１基板に、グルーブとして深さ１５５ｎｍ、幅３１０ｎｍ、トラックピッチ０．７４〜０．８μｍのウォブルグルーブを螺旋状に形成し、当該各ウォブルグルーブ間のランドにプリピットを所定間隔で形成した。
【００５５】
この第１基板のグルーブが形成された面上に、アゾ化合物の錯体からなる含金属有機色素をテトラフルオロプロパノールに溶解、分散させた塗工液をスピンコート法で塗布し、厚さ６０ｎｍの第１記録層を形成した。なお、この第１記録層に形成された第１グルーブの深さＧ１は１５５ｎｍであった。
【００５６】
次いで、この第１記録層上に、Ａｇ−Ｐｄ−Ｃｕ合金をスパッタリングにより形成し、厚さ１１ｎｍの第１反射層を形成した。
【００５７】
さらに、第１反射層上に、ガラス転移温度が１５７℃程度の紫外線硬化性樹脂をスピンコートし、所定のウォブルグルーブおよびプリピットのパターンを有する透光性の樹脂スタンパをこのコートされた紫外線硬化性樹脂に押し当て、当該スタンパを介して紫外線を照射することにより、グルーブとして深さ２００ｎｍ、幅３２０ｎｍ、トラックピッチ０．７４〜０．８μｍのウォブルグルーブおよびプリピットのパターン形成された中間層（厚さ５０μｍ）を形成した。
【００５８】
続いて、この中間層のグルーブが形成された面上に、第１記録層と同様に、アゾ化合物の錯体からなる有機色素をテトラフルオロプロパノールに溶解、分散させた塗工液をスピンコート法で塗布し、厚さ６０ｎｍの第２記録層を形成した。なお、この第２記録層に形成された第２グルーブの深さＧ２は２００ｎｍであった。
【００５９】
次いで、この第２記録層上に、Ａｇをスパッタリングにより形成し、厚さ１００ｎｍの第２反射層を形成した。
【００６０】
最後に、この第２反射層と、円盤形で厚さ０．６ｍｍのポリカーボネートからなる第２基板とを、紫外線硬化型の接着剤を用いて貼り合わせ、紫外線を照射して接着剤を硬化させることにより光記録媒体を作製した。
【００６１】
得られた光記録媒体について、ディスク評価装置（パルステック工業株式会社製、ＤＤＵ−１０００）を用いて、再生信号の変調度特性を測定した。
その結果、第１記録層の変調度が６９％であったのに対し、第２記録層の変調度は６０％と、双方の記録層においてほぼ等しい再生信号特性が得られた。
【００６２】
（比較例１）
第２記録層に形成された第２グルーブの深さＧ２を１６０ｎｍとする以外は、実施例と同様にして光記録媒体を作製し、同様に、再生信号の変調度特性を測定した。
【００６３】
その結果、第１記録層の変調度が６９％であったのに対し、第２記録層の変調度は３７％と、双方の記録層においてほぼ不均一な再生信号特性となった。
【００６４】
（比較例２）
第２記録層に形成された第２グルーブの深さＧ２を１７０ｎｍとする以外は、実施例と同様にして光記録媒体を作製し、同様に、再生信号の変調度特性を測定した。
【００６５】
その結果、第１記録層の変調度が６９％であったのに対し、第２記録層の変調度は３９％と、双方の記録層においてほぼ不均一な再生信号特性となった。
【図面の簡単な説明】
【００６６】
【図１】従来技術の光記録媒体の断面図である。
【図２】本願における実施形態の光記録媒体の断面図である。
【符号の説明】
【００６７】
１    光記録媒体
１１Ａ、１１Ｂ    第一基板
１２Ａ、１２Ｂ    第二基板
２１Ａ、２１Ｂ    第一記録層
２２Ａ、２２Ｂ    第二記録層
３１Ａ、３１Ｂ    第一反射層
３２Ａ、３２Ｂ    第二反射層
４    中間層
【図１】
2005108344.tif 000003
【図２】
2005108344.tif 000004